ПИРОМЕТАЛЛУРГИЧЕСКАЯ ОБРАБОТКА ШЛАКОВ

1. Способ обработки шлака из вельц-печи, получаемого основным способом вельцевания, предназначенный для снижения содержания цветных металлов, таких как свинец и цинк, содержащихся в нем в форме оксидов, отличающийся тем, что
оценивают, имеет ли указанный шлак такой состав, который необходимо доводить до плавления в неподвижной печи-ванной (2.7), нагреваемой горением,
и, если нет, подготавливают дополнительные флюсы в достаточном количестве для снижения его температуры плавления вплоть до температуры, достигаемой в указанной неподвижной печи-ванной (2.7);
оценивают, содержит ли указанный шлак сам по себе достаточно восстанавливающих веществ, которые после доведения до плавления обеспечивают восстановление по меньшей мере части оксидов указанных цветных металлов, содержащихся в указанном шлаке, до металла,
и, если нет, подготавливают дополнительные восстанавливающие вещества в достаточном количестве для достижения восстановления по меньшей мере части указанных оксидов цветных металлов до металла;
подают в указанную неподвижную печь-ванную (2.7) шихту, включающую указанный шлак и указанные дополнительные количества указанных флюсов и указанных восстанавливающих веществ,
при этом указанные дополнительные флюсы и/или указанные восстанавливающие вещества полностью или частично добавляют перед введением указанного шлака в указанную неподвижную печь-ванную (2.7) и/или в данную печь;
доводят до плавления указанную шихту в указанной неподвижной печи-ванной (2.7) таким образом, чтобы за счет восстанавливающей среды обеспечить восстановление до металла и испарение по меньшей мере части оксидов указанных цветных металлов;
обеспечивают достаточную температуру окисления в куполе указанной неподвижной печи-ванной (2.7) для повторного окисления указанной части только что испарившихся указанных цветных металлов;
удаляют только что образованные указанные оксиды из купола указанной неподвижной печи-ванной (2.7) известным способом;
непрерывно или периодически извлекают очищенную таким образом расплавленную шихту из указанной неподвижной печи-ванной (2.7),
при этом очистку указанного шлака проводят до тех пор, пока не появится возможность классифицировать его как продукт; и
указанные флюсы добавляют в таком количестве, чтобы в любом случае обеспечить осуществление основного способа данной обработки.
2. Способ обработки шлака из вельц-печи по предыдущему пункту, отличающийся тем, что температура, при которой выдерживают указанную шихту, составляет немного выше температуры плавления.
2
3
3. Способ обработки шлака из вельц-печи по предыдущему пункту, отличающийся тем, что указанные флюсы содержат оксид алюминия (AlO) в количестве, подходящем (2÷4%) для расширения низкоплавкой области указанной шихты.
2
3
4. Способ обработки шлака из вельц-печи по предыдущему пункту, отличающийся тем, что указанный флюс, содержащий оксид алюминия (AlO), включает боксит.
5. Способ обработки шлака из вельц-печи по п. 1, отличающийся тем, что указанные флюсы включают низкокипящие флюсы, то есть подходящие для снижения температуры плавления указанной шихты.
2
6. Способ обработки шлака из вельц-печи по предыдущему пункту, отличающийся тем, что указанные низкокипящие флюсы содержат оксид кремния (SiO).
2
7. Способ обработки шлака из вельц-печи по предыдущему пункту, отличающийся тем, что указанные низкокипящие флюсы, содержащие оксид кремния (SiO), включают кварцевые пески.
2
8. Способ обработки шлака из вельц-печи по п. 6, отличающийся тем, что указанные низкокипящие флюсы, содержащие оксид кремния (SiO), включают отработанные формовочные пески.
2
3
9. Способ обработки шлака из вельц-печи по п. 3, отличающийся тем, что указанные флюсы, содержащие оксид алюминия (AlO), включают глины.
2
10. Способ обработки шлака из вельц-печи по п. 6, отличающийся тем, что указанные флюсы, содержащие оксид кремния (SiO), включают глины.
11. Способ обработки шлака из вельц-печи по п. 10, отличающийся тем, что размещают горелки с ориентацией в сторону расплавленной шихты для нагревания в указанной неподвижной печи-ванной (2.7),
достигают перемешивания указанной расплавленной шихты за счет действия пламени на поверхность данной расплавленной шихты.
12. Способ обработки шлака из вельц-печи по п. 1, отличающийся тем, что повышают температуру горения и минимизируют потери физического тепла посредством топочных газов, а также применяют кислород вместо воздуха в качестве средства, поддерживающего горение.
13. Способ обработки шлака из вельц-печи по п. 1, отличающийся тем, что под шлак вводят топливо в достаточном количестве для обеспечения по меньшей мере подвода тепловой энергии для поддержания расплавленного состояния, образования восстановительной среды.
14. Способ обработки шлака из вельц-печи по п. 1, отличающийся тем, что окислительную среду в куполе указанной неподвижной печи-ванной (2.7) образуют с помощью подходящего избытка воздуха, поддерживающего горение горелок, и/или подачей специально вводимого окислителя.
15. Способ обработки шлака из вельц-печи по п. 1, отличающийся тем, что указанную очищенную расплавленную массу охлаждают и гранулируют известными способами в соответствии с наиболее подходящим размером.
16. Способ обработки шлака из вельц-печи по п. 1, отличающийся тем, что указанный шлак, подлежащий обработке, содержит свинец, указанные флюсы и указанные восстанавливающие вещества предусматривают в достаточном количестве для снижения содержания свинца, присутствующего в расплавленной шихте, до количества ниже 0,5%.
17. Способ обработки шлака из вельц-печи по п. 1, отличающийся тем, что указанные флюсы добавляют в таком количестве, чтобы они существенно не меняли природу шлака из вельц-печи.
18. Способ обработки пыли EAF согласно способу вельцевания, отличающийся тем, что он дополнительно включает обработку шлака из вельц-печи по одному или нескольким предыдущим пунктам.
19. Установка для обработки шлака (2), предназначенная для осуществления способа по одному или нескольким предыдущим пунктам и, отличающаяся тем, что она содержит неподвижную печь-ванную (2.7), закрытую сверху куполом и нагреваемую посредством горения горелок.
20. Установка для обработки шлака по п. 19, отличающаяся тем, что указанные горелки представляют собой метановые горелки.
21. Установка для обработки шлака по п. 19, отличающаяся тем, что указанные горелки относятся к кислородно-топливному типу.
22. Установка для обработки шлака по п. 19, отличающаяся тем, что указанные горелки расположены таким образом, чтобы обеспечить направленность на указанную расплавленную шихту, чтобы вызвать ее перемешивание.
23. Установка для обработки шлака по п. 19, отличающаяся тем, что в указанной неподвижной печи-ванной (2.7) предусмотрены средства подачи кислорода сверх количества, необходимого для сгорания топлива, до такой степени, чтобы обеспечить окисление цветных металлов, улетучивающихся из расплавленной шихты посредством испарения.
24. Установка для обработки шлака по п. 19, отличающаяся тем, что она содержит форсунки под шлаком, предназначенные для введения топлива в расплавленную массу.
25. Установка для обработки шлака по п. 19, отличающаяся тем, что она содержит секцию загрузки добавок (2.1).
26. Установка для обработки шлака по п. 19, отличающаяся тем, что она содержит гранулятор (2.6).
27. Установка для обработки шлака по п. 19, отличающаяся тем, что указанный шлак, подлежащий обработке, представляет собой шлак из вельц-печи, и его берут непосредственно из вращающейся вельц-печи (1.1), блок (1.6) для сбора указанных оксидов цветных металлов совпадает с блоком (1.6) для сбора оксидов установки для обработки шлака из вельц-печи (1).
28. Установка для вельцевания (1), отличающаяся тем, что она дополнительно содержит установку для обработки шлака по п. 19.